(57)【要約】  鉄のレドックスをある値以上に下げることなしに、ガラス板の高い内部透過率を維持し、かつガラス板の内部透過率スペクトルを平坦にすることができる高透過性のガラス及び導光体の提供。  Ｆｅ２Ｏ３に換算した全酸化鉄（ｔ−Ｆｅ２Ｏ３）を１質量ｐｐｍ〜８０質量ｐｐｍ含有し、鉄のレドックスが０％〜５０％であり、ＮｉＯを０．０１質量ｐｐｍ〜４．０質量ｐｐｍ含有してなるガラスからなるガラス物品であって、内部透過率スペクトル平坦度Ａ値が、０．８３以上であることを特徴とするガラス物品及び当該ガラス物品からなる導光体。
2016148026.tif 000002
【特許請求の範囲】
【請求項１】
Ｆｅ２Ｏ３に換算した全酸化鉄（ｔ−Ｆｅ２Ｏ３）を１質量ｐｐｍ〜８０質量ｐｐｍ含有し、鉄のレドックスが０％〜５０％であり、ＮｉＯを０．０１質量ｐｐｍ〜４．０質量ｐｐｍ含有してなるガラスからなるガラス物品であって、下記式（１）によって求められるガラス物品の内部透過率スペクトル平坦度Ａ値が、０．８３以上であることを特徴とするガラス物品。
Ａ＝ｍｉｎ（Ｘ，Ｙ，Ｚ）／ｍａｘ（Ｘ，Ｙ，Ｚ）  …  式（１）
ここにおいて、ＪＩＳ  Ｚ８７０１に記載されたＸＹＺ表色系における等色関数ｘ（λ）、ｙ（λ）、ｚ（λ）、及びガラス物品の６００ｍｍ長における内部透過率Ｓ（λ）を用いて、Ｘ＝Σ（Ｓ（λ）×ｘ（λ））、Ｙ＝Σ（Ｓ（λ）×ｙ（λ））、Ｚ＝Σ（Ｓ（λ）×ｚ（λ））を定義する。
【請求項２】
前記ガラスにおいてＮｉＯの含有量が、酸化物基準の質量ｐｐｍ表示で、下記式（７）及び（８）によって求められるＮｉＯの下限及び上限によって規定される範囲内にある請求項１に記載のガラス物品。
・ＮｉＯの下限  ＝  −２．７−０．０３５Ｆ＋０．０１Ｒ＋０．００２５ＦＲ  …  式（７）
・ＮｉＯの上限  ＝  ２．４−０．０５５Ｆ＋０．０１Ｒ＋０．００２ＦＲ  …  式（８）
ここで、Ｆ（質量ｐｐｍ）は、Ｆｅ２Ｏ３に換算した全鉄の含有量である。又、Ｒ（％）は、鉄のレドックスであり、Ｆｅ２Ｏ３に換算したＦｅ２＋の含有量のＦｅ２Ｏ３に換算した全鉄の含有量に対する割合を質量百分率で表した値である。
【請求項３】
前記ガラスにおいてＮｉＯおよびＣｒ２Ｏ３の含有量が酸化物基準の質量ｐｐｍ表示で、下記式（９）を満たす、請求項１に記載のガラス物品。
０．１≦［ＮｉＯ］＋２［Ｃｒ２Ｏ３］≦５．０  …  式（９）
ここで［ＮｉＯ］は、ＮｉＯの含有量（ｐｐｍ）であり、［Ｃｒ２Ｏ３］はＣｒ２Ｏ３の含有量（ｐｐｍ）である。
【請求項４】
前記ガラスにおいて、Ｃｒ２Ｏ３の含有量が酸化物基準の質量ｐｐｍ表示で５ｐｐｍ以下である、請求項１〜３のいずれか１項に記載のガラス物品。
【請求項５】
前記ガラスにおいて、ＭｎＯ２の含有量が酸化物基準の質量ｐｐｍ表示で５０ｐｐｍ以下である、請求項１〜４のいずれか１項に記載のガラス物品。
【請求項６】
前記ガラスにおいて、ＣｅＯ２の含有量が酸化物基準の質量ｐｐｍ表示で１０００ｐｐｍ以下である、請求項１〜５のいずれか１項に記載のガラス物品。
【請求項７】
Ｆｅ２Ｏ３に換算した全酸化鉄、ＮｉＯ、ＣｅＯ２及び他の含有量1000ｐｐｍ以下の微量成分を除いた前記ガラスの母組成が、下記酸化物基準の質量％表示で、実質的に、ＳｉＯ２を６０〜８０％、Ａｌ２Ｏ３を０〜７％、ＭｇＯを０〜１０％、ＣａＯを０〜２０％、ＳｒＯを０〜１５％、ＢａＯを０〜１５％、Ｎａ２Ｏを３〜２０％、Ｋ２Ｏを０〜１０％、含む、請求項１〜６のいずれか１項に記載のガラス物品。
【請求項８】
Ｆｅ２Ｏ３に換算した全酸化鉄、ＮｉＯ、ＣｅＯ２及び他の含有量１０００ｐｐｍ以下の微量成分を除いた前記ガラスの母組成が、酸化物基準の質量百分率表示で、実質的に、ＳｉＯ２を４５〜８０％、Ａｌ２Ｏ３を７％超３０％以下、Ｂ２Ｏ３を０〜１５％、ＭｇＯを０〜１５％、ＣａＯを０〜６％、ＳｒＯを０〜５％、ＢａＯを０〜５％、Ｎａ２Ｏを７〜２０％、Ｋ２Ｏを０〜１０％、ＺｒＯ２を０〜１０％、含む、請求項１〜６のいずれか１項に記載のガラス物品。
【請求項９】
Ｆｅ２Ｏ３に換算した全酸化鉄、ＮｉＯ、ＣｅＯ２及び他の含有量１０００ｐｐｍ以下の微量成分を除いた前記ガラスの母組成が、酸化物基準の質量百分率表示で、実質的に、ＳｉＯ２を４５〜７０％、Ａｌ２Ｏ３を１０〜３０％、Ｂ２Ｏ３を０〜１５％、ＭｇＯ、ＣａＯ、ＳｒＯおよびＢａＯからなる群から選ばれる少なくとも１種のアルカリ土類金属酸化物を合計で５〜３０％、Ｌｉ２Ｏ、Ｎａ２ＯおよびＫ２Ｏからなる群から選ばれる少なくとも１種のアルカリ金属酸化物を合計で０％以上、３％未満、含む、請求項１〜６のいずれか１項に記載のガラス物品。
【請求項１０】
請求項１〜９のいずれか１項に記載のガラス物品を用いてなる導光体。
【発明の詳細な説明】
【技術分野】
【０００１】
本発明は、可視光域の内部透過率が高く、かつ内部透過率スペクトルがより平坦化された高透過性のガラス物品及び当該ガラス物品を用いた導光体に関する。
【背景技術】
【０００２】
エッジライト方式の面状発光体装置、例えば液晶テレビの導光体には広くアクリル板が用いられているが、剛性、耐熱性や耐水性の観点からガラス板への置き替えが検討されている。
導光体にガラス板を適用した場合、大画面化により光路長が長くなるに従って可視光域（波長３８０〜７８０ｎｍ）におけるガラス板内部の光吸収が無視できず、輝度の低下や面内での輝度・色ムラが生じる問題が明らかになった。
従って、導光体用ガラスとしては、ガラス板内部の光吸収のバラツキの影響をより少なくしたガラス物品が求められている。
【発明の概要】
【発明が解決しようとする課題】
【０００３】
本発明は、上記した知見に基づくものであり、ガラス板内部の光吸収のバラツキの影響を抑えたガラス物品を提供することを目的とする。
【課題を解決するための手段】
【０００４】
本発明は、以下の［１］に記載の構成を有するガラス物品、及び［２］に記載の構成を有する当該ガラス物品を用いた導光体を提供する。【０００５】
［１］Ｆｅ２Ｏ３に換算した全酸化鉄（ｔ−Ｆｅ２Ｏ３）を１質量ｐｐｍ〜８０質量ｐｐｍ含有し、鉄のレドックスが０％〜５０％であり、ＮｉＯを０．０１質量ｐｐｍ〜４．０質量ｐｐｍ含有してなるガラスからなるガラス物品であって、下記式（１）によって求められるガラス物品の内部透過率スペクトル平坦度Ａ値が、０．８３以上であることを特徴とするガラス物品。
・Ａ＝ｍｉｎ（Ｘ，Ｙ，Ｚ）／ｍａｘ（Ｘ，Ｙ，Ｚ）    …  式（１）
ここにおいて、ＪＩＳ  Ｚ８７０１に記載されたＸＹＺ表色系における等色関数ｘ（λ）、ｙ（λ）、ｚ（λ）、及びガラス物品の６００ｍｍ長における内部透過率Ｓ（λ）を用いて、Ｘ＝Σ（Ｓ（λ）×ｘ（λ））、Ｙ＝Σ（Ｓ（λ）×ｙ（λ））、Ｚ＝Σ（Ｓ（λ）×ｚ（λ））を定義する。
［２］上記［１］に記載のガラス物品を用いてなる導光体。
【発明の効果】
【０００６】
本発明によれば、ガラス板内部の光吸収のバラツキの影響を抑えたガラス物品を提供することができる。
本発明のガラス物品は、エッジライト方式の面状発光体装置の導光体用として、特に液晶テレビ等の液晶表示装置の大画面化に対応する、面状発光体装置の導光体用として最適である。
【図面の簡単な説明】
【０００７】
【図１】図１は、実施例１〜４において得られたサンプルのＮｉＯの含有量と内部透過率スペクトル平坦度Ａ値（ｍｉｎ（Ｘ，Ｙ，Ｚ）／ｍａｘ（Ｘ，Ｙ，Ｚ））との関係をプロットした図面である。
【図２】図２は、実施例５〜８において得られたサンプルのＮｉＯの含有量と内部透過率スペクトル平坦度Ａ値（ｍｉｎ（Ｘ，Ｙ，Ｚ）／ｍａｘ（Ｘ，Ｙ，Ｚ））との関係をプロットした図面である。
【発明を実施するための形態】
【０００８】
本発明は、以下の事実、知見及び考察に基づき得られたものである。
ガラス板の光吸収の主要因は、不純物として含まれる鉄イオンである。鉄は、工業的に生産されるガラスの原料として不可避的に含有されるものであり、ガラス中への鉄の混入は避けられない。鉄イオンは、ガラス中において二価（Ｆｅ２＋）及び三価（Ｆｅ３＋）の形態をとるが、特に問題となるのは波長４９０〜７８０ｎｍに幅広い吸収を持つＦｅ２＋である。Ｆｅ３＋は、波長３８０〜４９０ｎｍに吸収バンドを有するが、単位濃度あたりの吸光係数がＦｅ２＋と比べ一桁小さいため影響が小さい。このため、可視域の光吸収を低減させるには、ガラス中の全鉄イオン量に対するＦｅ２＋量の比率をなるべく低くするように、すなわち、鉄のレドックスを低くするような工夫が必要である。
【０００９】
工業的に生産されるガラス板において、ガラス板の透過率をアクリル板と同程度とするまで、不純物として含まれる鉄含有量の合計を低減させることは、製造面及び原料面等において制約条件が多く存在する。
許容される鉄含有量の合計の範囲内において、ガラス板の透過率をアクリル板と同程度まで高めるためには、従来以上の鉄の低レドックス化が不可欠である。鉄のレドックスを小さくすれば、ガラス板の透過率を高めることが、理論上可能であるが、実際のガラス板の製造においては、精密に鉄のレドックスを制御することは難しく、鉄のレドックスをある値以下に下げることは困難である。
【００１０】
特に、液晶テレビ等のエッジライト方式の面状発光体装置用の導光体として、ガラス板の採用を検討するに当たっては、波長３８０〜７８０ｎｍの全波長域におけるガラス板の内部透過率スペクトルを平坦にすることが重要である。ガラス板の内部透過率スペクトルが平坦でないと、液晶テレビの画面内に色度差が生じてしまう。例えば、液晶テレビの導光体において、光源に近いところでは、光の伝播距離が短いために正確に色の再現ができるが、光源から離れるに従い、鉄の吸収の影響を大きく受け、色がずれてしまう。特に、液晶テレビがより大画面となるに従って、色度差が生じやすくなる。
【００１１】
上記したガラス板の内部透過率スペクトルの数値化を図るため、下記式（１）によって求められるガラス物品の内部透過率スペクトル平坦度Ａ値を、ガラス板の内部透過率スペクトルの平坦度の指標とした。
Ａ＝ｍｉｎ（Ｘ，Ｙ，Ｚ）／ｍａｘ（Ｘ，Ｙ，Ｚ）    …  式（１）
ここにおいて、ＪＩＳ  Ｚ８７０１に記載されたＸＹＺ表色系における等色関数ｘ（λ）、ｙ（λ）、ｚ（λ）、及びガラスの６００ｍｍ長における内部透過率Ｓ（λ）を用いて、Ｘ＝Σ（Ｓ（λ）×ｘ（λ））、Ｙ＝Σ（Ｓ（λ）×ｙ（λ））、Ｚ＝Σ（Ｓ（λ）×ｚ（λ））を定義した。導光体用のガラス板としては、このＡ値は、大きいほど、ガラス板の内部透過率スペクトルが平坦であることを示す。すなわち、Ａ値は、高い方が好ましいことが見出された。
又、エッジライト方式の面状発光体装置用の導光体用のガラス板として、可視光域である波長４００〜７００ｎｍの範囲におけるガラス板の６００ｍｍ長における内部透過率の最小値が３５％以上であることが重要である。
【００１２】
一方、本発明者は、ガラスの中に含まれる全酸化鉄量と鉄のレドックスについて検討の結果、全酸化鉄量と鉄のレドックスとの調整だけでは、波長３８０〜７８０ｎｍにおけるガラス板の内部透過率スペクトルをより平坦にすることが達成することが困難であることを見出した。
本発明者は、上述した点に基づき、更に検討を重ねた結果、ＮｉＯを適量、ガラスに加えることより、鉄のレドックスを下げられない場合でも、Ａ値を充分に大きくすることができ、内部透過率スペクトルをより平坦にすることができるという知見が得られた。
【００１３】
本明細書において、ガラス物品とは、所定厚さの平板状のガラス板、湾曲したガラス板、ガラス棒、ガラス円筒管、その他、各種ガラス物品を総称しているものである。本発明における最も代表的なガラス物品としては、ガラス板である。
本明細書において、鉄のレドックスは、以下の式（２）で表わされる。
・鉄のレドックス＝（Ｆｅ２Ｏ３に換算した二価鉄（Ｆｅ２＋）の含有量／［（Ｆｅ２Ｏ３に換算した二価鉄（Ｆｅ２＋）と三価鉄（Ｆｅ３＋）の合計の含有量（Ｆｅ２＋＋Ｆｅ３＋）］    …  式（２）
また、本明細書において、ガラスの成分は、ＳｉＯ２、Ａｌ２Ｏ３等の酸化物換算で表し、ガラス全体に対する各成分の含有量（ガラス組成）は、酸化物基準の質量百分率、又は質量ｐｐｍ（質量百分率を単に％、又は質量ｐｐｍを単にｐｐｍと表記する場合もある）で表す。
また、本明細書において数値範囲を示す「〜」とは、その前後に記載された数値を下限値及び上限値として含む意味で使用され、特段の定めがない限り、以下本明細書において「〜」は、同様の意味をもって使用される。
また、本明細書におけるガラス組成において、ガラス成分が「実質的に含有しない」とは、不可避的不純物を除き、含有しない意味である。
【００１４】
また、本明細書において、ガラス物品の内部透過率スペクトルの平坦化の指標として、前述したように、ＪＩＳ  Ｚ８７０１に記載されたＸＹＺ表色系における等色関数ｘ（λ）、ｙ（λ）、ｚ（λ）、及びガラス物品の６００ｍｍ長における内部透過率Ｓ（λ）を用いて、Ｘ＝Σ（Ｓ（λ）×ｘ（λ））、Ｙ＝Σ（Ｓ（λ）×ｙ（λ））、Ｚ＝Σ（Ｓ（λ）×ｚ（λ））を定義し、
・Ａ＝ｍｉｎ（Ｘ，Ｙ，Ｚ）／ｍａｘ（Ｘ，Ｙ，Ｚ）    …  式（１）
式（１）によって得られたＡ値を用いた。
ここで、Ｓ（λ）は、３８０ｎｍ〜７８０ｎｍの波長範囲において、５ｎｍ間隔で取得した、ガラス物品の６００ｍｍ長における内部透過率である。
【００１５】
また、ｍｉｎ（Ｘ，Ｙ，Ｚ）は、Ｘ、Ｙ、Ｚのうち最小のものの値であり、ｍａｘ（Ｘ，Ｙ，Ｚ）は、Ｘ、Ｙ、Ｚのうち最大のものの値である。Ｘは、人の目における赤色の刺激値であり、Ｙは、人の目における緑色の刺激値であり、Ｚは、人の目における青色の刺激値である。ｍｉｎ（Ｘ，Ｙ，Ｚ）／ｍａｘ（Ｘ，Ｙ，Ｚ）の値が大きいということは、３色の刺激値が近いということである。このようなガラスは、導光体として使用したときに、人の目で色のムラが小さく見える。
【００１６】
ガラス物品の６００ｍｍ長における内部透過率Ｓ（λ）は、次のようにして、実験的に得られる。
作製されたガラスブロックを、長辺が５０．０ｍｍであり、他の辺は５０．０ｍｍより短い任意の長さである直方体に加工し、すべての面を鏡面に研磨する。分光光度計によって、用意したガラス直方体の長辺の方向に光を透過させ、透過率Ｔ（λ）測定する。分光光度計は、たとえば、日立ハイテクノロジーズ社製分光光度計ＵＨ４１５０に、長尺試料が測定できる同社製の検知器を組み合わせて使用する。５０．０ｍｍにおける透過率Ｔ（λ）は、３８０ｎｍ〜７８０ｎｍの波長範囲において、５ｎｍ間隔で取得する。
【００１７】
また、該ガラス直方体の少なくともｇ線（４３５．８ｎｍ）、Ｆ線（４８６．１ｎｍ）、ｅ線（５４６．１ｎｍ）、ｄ線（５８７．６ｎｍ）、Ｃ線（６５６．３ｎｍ）の各波長における屈折率を、たとえば島津製作所社製  精密屈折計 ＫＰＲ−２０００によって、Ｖブロック法で測定し、それらの値をもとにＳｅｌｌｍｅｉｅｒの分散式（下記式（３））の各係数Ｂ１、Ｂ２、Ｂ３、Ｃ１、Ｃ２、Ｃ３を最小二乗法によって決定する。これにより、該ガラスの屈折率ｎ（λ）が得られる。
・ｎ（λ）  ＝  ［１＋｛Ｂ１λ２／（λ２−Ｃ１）｝＋｛Ｂ２λ２／（λ２−Ｃ２）｝＋｛Ｂ３λ２／（λ２−Ｃ３）｝］０．５     ……  式（３）
屈折率と反射率の関係式（下記式（４））により、該ガラス直方体の片面の反射率Ｒ（λ）が求められる。
・Ｒ（λ）＝（ｎ（λ）−１）２／（ｎ（λ）＋１）２    ……  式（４）
透過率Ｔ（λ）は、ガラス直方体の表面反射の影響を受けた測定値であるので、内部透過率Ｕ（λ）を得るために、表面反射の影響を除かねばならない。該ガラス物品の５０ｍｍ長における内部透過率Ｕ（λ）が下記式（５）によって求められる。
・Ｕ（λ）＝−［（１−Ｒ（λ））２＋｛（１−Ｒ（λ））４＋４Ｒ（λ）２Ｔ（λ）２｝０．５］／２Ｒ（λ）２Ｔ（λ）    ……  式（５）
該ガラスの６００ｍｍ長における内部透過率Ｓ（λ）が下記式（６）によって求められる。
・Ｓ（λ）＝Ｕ（λ）１２    ……  式（６）
【００１８】
以下、本発明のガラス物品の一態様について詳細に説明する。以下においては、ガラス物品が、ガラス板の形態の場合を代表して説明する。
本発明のガラス物品は、波長３８０〜７８０ｎｍにおけるガラス物品の６００ｍｍ長における内部透過率スペクトルのより高い平坦度が得られるように、具体的には前述した内部透過率スペクトルの平坦度を示すＡ値が、０．８３以上となり、かつ可視光域のより高い透過率、具体的には波長４００〜７００ｎｍにおけるガラス物品の６００ｍｍ長における内部透過率が３５％以上となるように、含有される総鉄量、鉄のレドックス、及びＮｉＯの含有量が所定範囲に選択される。
上記した内部透過率スペクトルの平坦性を示すＡ値は、導光体用のガラス物品としては、０．９０以上となるようにするのがより好ましく、更には０．９５になるようにするのが特に好ましい。
又、波長４００〜７００ｎｍの範囲におけるガラス物品の内部透過率の最小値は、５０％以上となるようにするのが好ましく、更には７５％以上となるようにするのが特に好ましい。
【００１９】
すなわち、本発明のガラス物品のガラスは、ガラスの母組成の成分の合量に対し、Ｆｅ２Ｏ３に換算した全酸化鉄（ｔ−Ｆｅ２Ｏ３）を１〜８０質量ｐｐｍ含有し、鉄のレドックスが０％〜５０％であり、かつＮｉＯを必須成分として含有し、その含有割合は、０．０１〜４．０質量ｐｐｍである。
より好ましくは、前記全酸化鉄の含有割合は、１〜５０質量ｐｐｍであり、鉄のレドックスは、０％〜３０％である。
特に好ましくは、前記全酸化鉄の含有割合は、１〜３０質量ｐｐｍであり、鉄のレドックスは、０％〜１０％である。
【００２０】
ＮｉＯの含有量に関し、本発明者等は、下記式に基づきＮｉＯの含有量を制御することにより、理論上、ガラス物品の内部透過率スペクトルを平坦に近づけることができることを見出した。
・ＮｉＯの下限  ＝  −２．７−０．０３５Ｆ＋０．０１Ｒ＋０．００２５ＦＲ    …  式（７）
（上記式は、負の値になることがあるが、その場合は、０を下限とする。）
・ＮｉＯの上限  ＝  ２．４−０．０５５Ｆ＋０．０１Ｒ＋０．００２ＦＲ    …  式（８）
上記式（７）及び（８）において、Ｆは、Ｆｅ２Ｏ３に換算した全鉄の含有量（質量ｐｐｍ）である。又、Ｒ（％）は、鉄のレドックスであり、Ｆｅ２Ｏ３に換算したＦｅ２＋の含有量のＦｅ２Ｏ３に換算した全鉄の含有量に対する割合を百分率で表した値である。
【００２１】
ＮｉＯの含有量は、前述した可視光域の内部透過率の最小値及びＡ値を満たす上で、４．０ｐｐｍ以下であり、２．０ｐｐｍ以下であることがより好ましく、１．０ｐｐｍ以下であることがさらに好ましい。
ＮｉＯの含有量を４．０ｐｐｍ以下とすることにより、ガラス物品の内部透過率スペクトルの平坦性を示すＡ値として、０．８３以上が得られやすくなり、又可視光域の高い透過率が得られやすくなる。
【００２２】
一方、清澄のために意図的に加えられるほか、ガラス物品のガラス溶融過程や、ガラス成形過程において侵入する硫黄成分が、ガラス中のＦｅと結合し、硫化鉄が生じて着色の原因となり、内部透過率の低下をきたすことがあることが分かった。
理論的なＮｉＯの含有量は、式（７）に前記したように低くても構わないが、Ｎｉ成分が存在することにより、硫化ニッケルを形成して硫黄成分を奪うため、硫化鉄の生成を防ぎ、着色を低減させることができ、結果的にＮｉを含有させた方がガラス物品の内部透過率スペクトルを高く維持することができる。かかる硫化鉄の生成を防ぐことができるようにするためには、ＮｉＯを０．０１ｐｐｍ以上含有させることが好ましい。また、ＮｉＯを０．０１ｐｐｍ以上含有させた場合、ガラスの赤外線の吸収によって溶解性を向上させることが可能である。さらに、硫化鉄の生成防止と、溶解性向上の観点から、ＮｉＯを０．１ｐｐｍ以上含有させることがより好ましい。
【００２３】
一方、本発明のガラス物品のガラスにおけるＦｅ２Ｏ３に換算した全酸化鉄（ｔ−Ｆｅ２Ｏ３）の含有量は、１〜８０ｐｐｍの範囲であり、好ましくは１〜５０質量ｐｐｍであり、より好ましくは１〜３０質量ｐｐｍである。
上記した全酸化鉄量が１ｐｐｍ未満の場合には、ガラスの赤外線の吸収が極端に悪くなり、溶解性を向上させることが難しく、また、原料の精製に多大なコストがかかるため、好ましくない。また、全酸化鉄量が８０ｐｐｍ超の場合には、ガラスの着色が大きくなり、導光体としての性能の発揮が困難となるので好ましくない。
【００２４】
本発明においては、ガラス物品のガラスの全酸化鉄量を、Ｆｅ２Ｏ３の量として表しているが、ガラス中に存在する鉄がすべてＦｅ３＋（３価の鉄）として存在しているわけではない。通常、ガラス中にはＦｅ３＋とＦｅ２＋（２価の鉄）が同時に存在している。Ｆｅ２＋およびＦｅ３＋は、可視光域に吸収が存在するが、Ｆｅ２＋の吸収係数（１１ｃｍ−１  Ｍｏｌ−１）は、Ｆｅ３＋の吸収係数（０．９６ｃｍ−１  Ｍｏｌ−１）よりも１桁大きいため、可視光域の内部透過率をより低下させる。
そのため、Ｆｅ２＋の含有量が少ないことが、可視光域の内部透過率を高めるうえで好ましい。すなわち、本発明のガラス物品のガラスは、前述したようにガラスのＦｅ２Ｏ３に換算した全酸化総鉄中の、Ｆｅ２Ｏ３に換算したＦｅ２＋の含有量の割合を、鉄のレドックスとするとき、当該鉄のレドックスは、０％〜５０％とされる。好ましくは０％〜３０％であり、より好ましくは０％〜１０％である。
本発明のガラスは、該ガラスのＦｅ２＋の含有量が、上記した範囲を満たすことで、４００ｎｍから７００ｎｍの波長域でのガラス内部の光の吸収が抑えられるので、エッジライト型のような液晶テレビの導光体として有効に使用できる。
【００２５】
本発明のガラス物品のガラスの母組成としては、多成分系の酸化物ガラスからなり、上述した可視光域の平均内部透過率及びＡ値が得られやすいものから広く選択できる。
特に、本発明のガラス物品のガラスに用いる多成分系の酸化物ガラスは、可視光域に吸収が存在する成分の含有量が低いことが、または含まないことが、上述した可視光域の平均内部透過率の最小値及びＡ値を満たす上で好ましい。
【００２６】
好ましいガラスの母組成としては、下記する３種類（ガラス母組成Ａ、ガラス母組成Ｂ、ガラス母組成Ｃを有するガラス）が代表的な例として挙げられる。なお、本発明のガラスにおけるガラス母組成は、ここにおいて示したガラス母組成の例に限定されるものではない。
ガラス母組成Ａを有するガラスとしては、Ｆｅ２Ｏ３に換算した全酸化鉄（ｔ−Ｆｅ２Ｏ３）、ＮｉＯ、ＣｅＯ２及び他の含有量１０００ｐｐｍ以下の微量成分を除いた前記ガラスの母組成が、下記酸化物基準の質量％表示で、実質的に、ＳｉＯ２を６０〜８０％、Ａｌ２Ｏ３を０〜７％、ＭｇＯを０〜１０％、ＣａＯを０〜２０％、ＳｒＯを０〜１５％、ＢａＯを０〜１５％、Ｎａ２Ｏを３〜２０％、Ｋ２Ｏを０〜１０％、含むものであるのが好ましい。
【００２７】
また、ガラス母組成Ｂを有するガラスとしては、Ｆｅ２Ｏ３に換算した全酸化鉄（ｔ−Ｆｅ２Ｏ３）、ＮｉＯ、ＣｅＯ２及び他の含有量１０００ｐｐｍ以下の微量成分を除いた前記ガラスの母組成が、下記酸化物基準の質量％表示で、実質的に、ＳｉＯ２を４５〜８０％、Ａｌ２Ｏ３を７％超、３０％以下、Ｂ２Ｏ３を０〜１５％、ＭｇＯを０〜１５％、ＣａＯを０〜６％、ＳｒＯを０〜５％、ＢａＯを０〜５％、Ｎａ２Ｏを７〜２０％、Ｋ２Ｏを０〜１０％、ＺｒＯ２を０〜１０％、含むものであるのが好ましい。
【００２８】
また、ガラス母組成Ｃを有するガラスとしては、Ｆｅ２Ｏ３に換算した全酸化鉄（ｔ−Ｆｅ２Ｏ３）、ＮｉＯ、ＣｅＯ２及び他の含有量１０００ｐｐｍ以下の微量成分を除いた前記ガラスの母組成が、下記酸化物基準の質量％表示で、実質的に、ＳｉＯ２を４５〜７０％、Ａｌ２Ｏ３を１０〜３０％、Ｂ２Ｏ３を０〜１５％、ＭｇＯ、ＣａＯ、ＳｒＯおよびＢａＯからなる群から選ばれる少なくとも１種のアルカリ土類金属酸化物を合計で５〜３０％、Ｌｉ２Ｏ、Ｎａ２ＯおよびＫ２Ｏからなる群から選ばれる少なくとも１種のアルカリ金属酸化物を合計で０％以上、３％未満、含むものであるのが好ましい。
【００２９】
上記した成分を有する本発明のガラス物品のガラスの母組成の各成分の組成範囲について、以下に説明する。
ＳｉＯ２は、ガラスの主成分である。
ＳｉＯ２の含有量は、ガラスの耐候性、失透特性を保つため、酸化物基準の質量百分率表示で、ガラス母組成Ａにおいては、好ましくは６０％以上、より好ましくは６３％以上であり、ガラス母組成Ｂにおいては、好ましくは４５％以上、より好ましくは５０％以上であり、ガラス母組成Ｃにおいては、好ましくは４５％以上、より好ましくは５０％以上である。
一方、ＳｉＯ２の含有量は、溶解を容易にし、泡品質を良好なものとするために、またガラス中の二価鉄（Ｆｅ２＋）の含有量を低く抑え、光学特性を良好なものとするため、ガラス母組成Ａにおいては、好ましくは８０％以下、より好ましくは７５％以下であり、ガラス母組成Ｂにおいては、好ましくは８０％以下、より好ましくは７０％以下であり、ガラス母組成Ｃにおいては、好ましくは７０％以下、より好ましくは６５％以下である。
【００３０】
Ａｌ２Ｏ３は、ガラス母組成Ｂ及びＣにおいてはガラスの耐候性を向上させる必須成分である。本発明のガラスにおいて実用上必要な耐候性を維持するためには、Ａｌ２Ｏ３の含有量は、ガラス母組成Ａにおいては、好ましくは１％以上、より好ましくは２％以上であり、ガラス母組成Ｂにおいては、好ましくは７％超、より好ましくは１０％以上であり、ガラス母組成Ｃにおいては、好ましくは１０％以上、より好ましくは１３％以上である。
但し、二価鉄（Ｆｅ２＋）の含有量を低く抑え、光学特性を良好なものとし、泡品質を良好なものとするため、Ａｌ２Ｏ３の含有量は、ガラス母組成Ａにおいては、好ましくは７％以下、より好ましくは５％以下であり、ガラス母組成Ｂにおいては、好ましくは３０％以下、より好ましくは２３％以下であり、ガラス母組成Ｃにおいては、好ましくは３０％以下、より好ましくは２０％以下である。
【００３１】
Ｂ２Ｏ３は、ガラス原料の溶融を促進し、機械的特性や耐候性を向上させる成分であるが、本発明のガラスのような、ソーダライムシリケート系のガラスへの添加により揮発による脈理（ｒｅａｍ）の生成、炉壁の侵食等の不都合が生じないために、Ｂ２Ｏ３の含有量は、ガラス母組成Ｂ及びＣにおいては、好ましくは１５％以下、より好ましくは、１２％以下である。
【００３２】
Ｌｉ２Ｏ、Ｎａ２Ｏ、及び、Ｋ２Ｏといったアルカリ金属酸化物は、ガラス原料の溶融を促進し、熱膨張、粘性等を調整するのに有用な成分である。
そのため、Ｎａ２Ｏの含有量は、ガラス母組成Ａ及びＢにおいては、好ましくは８％以上、より好ましくは、１１％以上である。但し、泡消失開始温度（ＴＤ）を低温に抑え、溶解時の清澄性を保持し、製造されるガラスの泡品質を保つために、Ｎａ２Ｏの含有量は、ガラス母組成Ａ及びＢにおいては、１５％以下とするのが好ましく、ガラス母組成Ｃにおいては、２％以下とするのが好ましく、１％以下とするのがより好ましい。
また、Ｋ２Ｏの含有量は、ガラス母組成Ａ及びＢにおいては、好ましくは８％以下、より好ましくは、５％以下であり、ガラス母組成Ｃにおいては、好ましくは２％以下、より好ましくは、１％以下である。
また、Ｌｉ２Ｏは、任意成分であるが、ガラス化を容易にし、原料に由来する不純物として含まれる鉄含有量を低く抑え、バッチコストを低く抑えるために、ガラス母組成Ａ、Ｂ及びＣにおいて、Ｌｉ２Ｏを２％以下含有させることができる。
また、これらアルカリ金属酸化物の合計含有量（Ｌｉ２Ｏ＋Ｎａ２Ｏ＋Ｋ２Ｏ）は、泡消失開始温度（ＴＤ）を低温に抑え、溶解時の清澄性を保持し、製造されるガラスの泡品質を保つために、ガラス母組成Ａ及びＢにおいては、好ましくは５％〜２０％、より好ましくは８％〜１５％であり、ガラス母組成Ｃにおいては、好ましくは０％〜２％、より好ましくは、０％〜１％である。
【００３３】
ＭｇＯ、ＣａＯ、ＳｒＯ、及びＢａＯといったアルカリ土類金属酸化物は、ガラス原料の溶融を促進し、熱膨張、粘性等を調整するのに有用な成分である。
ＭｇＯは、ガラス溶解時の粘性を下げ、溶解を促進する作用がある。また、比重を低減させ、ガラス物品に疵をつきにくくする作用があるために、ガラス母組成Ａ、Ｂ及びＣにおいて、含有させることができる。また、ガラスの熱膨張係数を低く、失透特性を良好なものとするために、ＭｇＯの含有量は、ガラス母組成Ａにおいては、好ましくは８％以下であり、より好ましくは５％以下であり、ガラス母組成Ｂにおいては、好ましくは１３％以下、より好ましくは１０％以下であり、ガラス母組成Ｃにおいては、好ましくは１０％以下、より好ましくは５％以下である。
【００３４】
ＣａＯは、ガラス原料の溶融を促進し、また粘性、熱膨張等を調整する成分であるので、ガラス母組成Ａ、Ｂ及びＣにおいて含有させることができる。上記の作用を得るためには、ガラス母組成Ａにおいては、ＣａＯの含有量は、好ましくは３％以上、より好ましくは５％以上である。また、失透を良好にするためには、ガラス母組成Ａにおいては、好ましくは１０％以下、より好ましくは５％以下であり、ガラス母組成Ｂにおいては、好ましくは５％以下であり、より好ましくは２％以下であり、またガラス母組成Ｃにおいては、好ましくは１０％以下である。
【００３５】
ＳｒＯは、熱膨張係数の増大及びガラスの高温粘度を下げる効果がある。かかる効果を得るために、ガラス母組成Ａ、Ｂ及びＣにおいて、ＳｒＯを含有させることができる。ＳｒＯの含有量は、ガラス母組成Ａ及びＣにおいては、好ましくは１％以上、より好ましくは２％以上である。但し、ガラスの熱膨張係数を低く抑えるため、ガラス母組成Ａにおいて、ＳｒＯの含有量は、１０％以下とするのが好ましく、７％以下とするのがより好ましく、またガラス母組成Ｂにおいては、１０％以下とするのが好ましく、５％以下とするのがより好ましく、また、ガラス母組成Ｃにおいては、好ましくは１０％以下である。
【００３６】
ＢａＯは、ＳｒＯ同様に熱膨張係数の増大及びガラスの高温粘度を下げる効果がある。上記の効果を得るためにＢａＯを含有させることができる。ＢａＯの含有量は、ガラス母組成Ａ及びＣにおいては、好ましくは１％以上、より好ましくは２％以上である。但し、ガラスの熱膨張係数を低く抑えるため、ガラス母組成ＡにおいてＢａＯの含有量は、１０％以下とするのが好ましく、７％以下とするのがより好ましく、またガラス母組成Ｂにおいては、１０％以下とするのが好ましく、５％以下とするのがより好ましく、また、ガラス母組成Ｃにおいては、好ましくは１０％以下である。
【００３７】
また、含まれるこれらアルカリ土類金属酸化物の合計含有量（ＭｇＯ＋ＣａＯ＋ＳｒＯ＋ＢａＯ）は、熱膨張係数を低く抑え、失透特性を良好なものとし、強度を維持するために、ガラス母組成Ａにおいては、好ましくは１０％〜３０％、より好ましくは１３％〜２７％であり、ガラス母組成Ｂにおいては、好ましくは１％〜１５％、より好ましくは３％〜１０％であり、ガラス母組成Ｃにおいては、好ましくは５％〜３０％、より好ましくは１０％〜２０％である。
【００３８】
本発明のガラス物品のガラスのガラス母組成においては、ガラスの耐熱性及び表面硬度の向上のために、任意成分としてＺｒＯ２を、ガラス母組成Ａ、Ｂ及びＣにおいて、１５％以下、好ましくは５％以下含有させてもよい。但し、１５％超であると、ガラスが失透しやすくなるので、好ましくない。
【００３９】
本発明のガラス物品のガラスは、清澄剤として用いたＳｎＯ２を含有してもよい。この場合、ＳｎＯ２に換算した全錫の含有量は、質量百分率表示で０〜１％が好ましい。０．５％以下がより好ましく、０．２％以下がさらに好ましく、０．１％以下が特に好ましく、実質的に含有しないことがさらに好ましい。
また、本発明のガラス物品のガラスは、清澄剤として用いたＳＯ３を含んでいてもよい。この場合、ＳＯ３含有量は、質量百分率表示で０％超、０．５％以下が好ましい。０．３％以下がより好ましく、０．２％以下がさらに好ましく、０．１％以下であることがさらに好ましい。
【００４０】
また、本発明のガラス物品のガラスは、酸化剤及び清澄剤として用いたＳｂ２Ｏ３またはＡｓ２Ｏ３を含有してもよい。この場合、Ｓｂ２Ｏ３またはＡｓ２Ｏ３の含有量は、質量百分率表示で０〜０．５％が好ましい。０．２％以下がより好ましく、０．１％以下がさらに好ましく、実質的に含有しないことがさらに好ましい。
ただし、Ｓｂ２Ｏ３、ＳｎＯ２及びＡｓ２Ｏ３は、ガラスの酸化剤として作用するため、ガラスのＦｅ２＋の量を調節する目的により上記範囲内で添加してもよい。ただし、Ａｓ２Ｏ３は、環境面から積極的に含有させるものではない。
【００４１】
又、本発明のガラス物品のガラスは、Ｃｒ２Ｏ３を含有してもよい。Ｃｒ２Ｏ３を含有する場合、Ｃｒ２Ｏ３は、着色成分としても機能するので、Ｃｒ２Ｏ３の含有量は、上記したガラス母組成の合量に対し、５ｐｐｍ以下とするのが好ましい。特に、Ｃｒ２Ｏ３は、波長４００〜７００ｎｍにおけるガラス物品の内部透過率を低下させないという観点から、１．０ｐｐｍ以下とするのが好ましい。しかしながら、Ｃｒは耐熱鋼に含有される成分であり、耐熱鋼はガラスの製造工程で多く使用されている。そのため、一定量のＣｒ２Ｏ３の混入は避けられない。Ｃｒ２Ｏ３の混入を完全に除外するには、多大なコストが必要となるため、Ｃｒ２Ｏ３の含有量は、０．１ｐｐｍ以上とするのが好ましい。
【００４２】
本発明のガラス物品のガラスは、ＭｎＯ２を含有してもよい。ＭｎＯ２を含有する場合、ＭｎＯ２は、可視光を吸収する成分としても機能するので、ＭｎＯ２の含有量は、上記したガラス母組成の合量に対し、５０ｐｐｍ以下とするのが好ましい。特に、ＭｎＯ２は、波長４００〜７００ｎｍにおけるガラス物品の内部透過率を低下させないという観点から、１０ｐｐｍ以下とするのが好ましい。
【００４３】
本発明のガラス物品のガラスは、ＴｉＯ２を含んでいてもよい。ＴｉＯ２を含有する場合、ＴｉＯ２は、可視光を吸収する成分としても機能するので、ＴｉＯ２の含有量は、上記したガラス母組成の合量に対し、１０００ｐｐｍ以下とするのが好ましい。ＴｉＯ２は、波長４００〜７００ｎｍにおけるガラス物品の内部透過率を低下させないという観点から、含有量を１００ｐｐｍ以下とすることがより好ましく、１０ｐｐｍ以下とすることが特に好ましい。
【００４４】
本発明のガラス物品のガラスは、ＣｅＯ２を含んでいてもよい。ＣｅＯ２には鉄のレドックスを下げる効果があり、波長４００〜７００ｎｍにおけるガラスの吸収を小さくすることができる。しかし、ＣｅＯ２を多量に含有する場合、ＣｅＯ２は、可視光を吸収する成分としても機能するので、ＣｅＯ２の含有量は、上記したガラス母組成の合量に対し、１０００ｐｐｍ以下とするのが好ましい。また、ＣｅＯ２の含有量は、４００ｐｐｍ以下とするのがより好ましく、２００ｐｐｍ以下とするのが特に好ましい。
本発明のガラス物品のガラスは、ＣｏＯ、Ｖ２Ｏ５及びＣｕＯからなる群から選ばれる少なくとも１種の成分を含んでいてもよい。これら成分を含有する場合、これら成分は、可視光を吸収する成分としても機能するので、ＣｏＯ、Ｖ２Ｏ５及びＣｕＯからなる群から選ばれる少なくとも１種の成分の含有量は、上記したガラス母組成の合量に対し、１０ｐｐｍ以下とするのが好ましい。特に、これら成分は、波長４００〜７００ｎｍにおけるガラス物品の内部透過率を低下させないという観点から、実質的に含有しないことが好ましい。
【００４５】
本発明のガラス物品のガラスにおいてＮｉＯおよびＣｒ２Ｏ３の含有量に関し、酸化物基準の質量ｐｐｍ表示で、下記式（９）を満たすように制御することが好ましいことを見出した。
すなわち、ＮｉＯの波長４００〜７００ｎｍにおける平均の吸収係数は、Ｃｒ２Ｏ３の波長４００〜７００ｎｍにおける平均の吸収係数のおよそ倍であることから、ＮｉＯとＣｒ２Ｏ３の含有量について下記の関係式を得た。
０．１≦［ＮｉＯ］＋２［Ｃｒ２Ｏ３］≦５．０    …  式（９）
ここで［ＮｉＯ］は、ＮｉＯの含有量（ｐｐｍ）であり、［Ｃｒ２Ｏ３］は、Ｃｒ２Ｏ３の含有量（ｐｐｍ）である。
［ＮｉＯ］＋２［Ｃｒ２Ｏ３］は、波長４００〜７００ｎｍにおけるガラス物品の内部透過率を低下させないという観点から５．０以下であり、３．０以下であることが好ましく、２．０以下であることがさらに好ましい。また、［ＮｉＯ］＋２［Ｃｒ２Ｏ３］は、製造コストを増加させないという観点から、０．１以上であり、０．２以上であることが好ましく、０．３以上であることがさらに好ましい。
【００４６】
本発明のガラス物品は、従来から導光板として使用されてきたアクリル板よりも剛性、耐熱性及び耐水性に優れている。
本発明のガラス物品をエッジライト方式の液晶テレビの導光体として使用する場合、本発明のガラス物品の形状は、ガラス板である。上記の用途で使用するガラス板は、板厚は、０．２ｍｍ以上であることが好ましい。ガラス板の厚さの上限は、特にないが、実用上、５ｍｍ以下が好ましい。なお、上記用途の導光体のガラス板として使用する場合には、光路長となる少なくとも一辺の長さが２００ｍｍ以上であることが好ましい。
【００４７】
上記したように、本発明によれば、多成分系の酸化物ガラスからなり、Ｆｅ２Ｏ３に換算した全酸化鉄（ｔ−Ｆｅ２Ｏ３）を１質量ｐｐｍ〜８０質量ｐｐｍ含有し、鉄のレドックスが０％〜５０％であり、ＮｉＯを０．０１質量ｐｐｍ〜４．０質量ｐｐｍ含有してなることを特徴とする導光体用ガラス物品を提供することができる。
【００４８】
本発明のガラス物品がガラス板の場合、常法により、製造されるガラス板における組成比となるように配合したガラス原料を溶解して溶融ガラスを得た後、溶融ガラスを、フロート法、ロールアウト法、引き上げ法、及び、フュージョン法からなる群から選択されるいずれか１つの成形法を用いて成形してガラス板を得ることができる。
【実施例】
【００４９】
以下、本発明の実施例について説明する。
(例１)
本発明のガラス物品のガラスとして、多成分系の酸化物系のガラス（ソーダライムシリケートガラス）を使用した。使用したガラスの母組成は、以下の通りである。このガラスの母組成には、全酸化鉄、ＮｉＯ、Ｃｒ２Ｏ３、ＭｎＯ２、ＣｅＯ２及び、他の含有量１０００ｐｐｍ以下の微量成分が含まれていない。このガラスは、前述したガラス母組成Ａに相当するものである。
ＳｉＯ２  ：  ７０．０％、
Ａｌ２Ｏ３  ：  ３．０％、
Ｎａ２Ｏ  ：  １１．０％、
ＣａＯ   ：  ８．０％、
ＳｒＯ   ：  ４．０％、
ＢａＯ   ：  ４．０％。【００５０】
上記した母組成のガラス成分の合量に対し、Ｆｅ２Ｏ３に換算した全酸化鉄を２０ｐｐｍ含有させ、ＮｉＯの含有量をそれぞれ４．０ｐｐｍ、３．０ｐｐｍ、２．０ｐｐｍ、１．０ｐｐｍ、０ｐｐｍとし、ＣｅＯ２を３００ｐｐｍ含有させ、鉄のレドックスを２０％に制御して作製されたガラス物品のサンプル（５種）を得た。
なお、ガラスの作製に当たっては、上記したガラスの組成となるように原料を調整して目標組成のガラスバッチを用意し、このバッチを白金―ロジウム製のルツボに入れて、電気炉中で溶融し、カーボン板上に流し出した後、別の電気炉内で徐冷した。
得られたガラスブロックを切断し、一部を研磨して蛍光Ｘ線分析装置により、Ｆｅ２Ｏ３に換算した全酸化鉄の含有量（質量ｐｐｍ）を求めた。Ｆｅ２＋の含有量は、ＡＳＴＭ  Ｃ１６９−９２に準じて測定した。なお、測定したＦｅ２＋の含有量は、Ｆｅ２Ｏ３に換算して表記したのち、式（２）によって鉄のレドックスを算出し、狙い通りになっていることを確認した。
・鉄のレドックス＝（Ｆｅ２Ｏ３に換算した二価鉄（Ｆｅ２＋）の含有量／［（Ｆｅ２Ｏ３に換算した二価鉄（Ｆｅ２＋）と三価鉄（Ｆｅ３＋）の合計の含有量（Ｆｅ２＋＋Ｆｅ３＋）］  …式（２）
得られたガラスの物性値は、以下の通りである。
・Ｔｇ（ガラス転移点温度）：５６２℃
・Ｔ２（ガラス粘度が１０２ポイズとなる温度）：１４６６℃
・Ｔ４（ガラス粘度が１０４ポイズとなる温度）：１０４２℃
・比重：２．５９【００５１】
また、別のガラスブロックの表面を研磨して鏡面状に、かつ長辺が５０．０ｍｍのガラス直方体となるように仕上げ、長尺試料が測定できる日立ハイテクノロジーズ社製の試料ホルダーを組み合わせた日立ハイテクノロジーズ社製分光光度計ＵＨ４１５０を用いて透過率の測定、および、島津製作所社製  精密屈折計 ＫＰＲ−２０００を用いて屈折率の測定をおこなった。これらの結果を用いて、上述の方法によってガラスの６００ｍｍ長における内部透過率Ｓ（λ）を得た。又、上記ガラスブロックから得られたガラス物品のサンプル（５種）について、ＪＩＳ  Ｚ８７０１に記載されたＸＹＺ表色系における等色関数ｘ（λ）、ｙ（λ）、ｚ（λ）、ガラスの６００ｍｍ長における内部透過率Ｓ（λ）を用いて、Ｘ＝Σ（Ｓ（λ）×ｘ（λ））、Ｙ＝Σ（Ｓ（λ）×ｙ（λ））、及びＺ＝Σ（Ｓ（λ）×ｚ（λ））をそれぞれ求め、内部透過率スペクトル平坦度Ａ＝ｍｉｎ（Ｘ，Ｙ，Ｚ）／ｍａｘ（Ｘ，Ｙ，Ｚ）を求めた。また、波長４００〜７００ｎｍにおける該ガラス物品の６００ｍｍ長における内部透過率の最小値を求めた。その結果を表１に示す。【００５２】
【表１】
2016148026.tif 000003
【００５３】
（例２）
例１と同様の母組成のガラスを用い、この母組成のガラス成分の合量に対し、Ｆｅ２Ｏ３に換算した全酸化鉄を２０ｐｐｍ含有させ、ＮｉＯの含有量を４．０ｐｐｍ、３．０ｐｐｍ、２．０ｐｐｍ、１．０ｐｐｍ、０ｐｐｍとし、ＣｅＯ２を５０ｐｐｍ含有させ、鉄のレドックスを３０％に制御して作製されたガラス物品のサンプル（５種）を得た。得られたガラス物品について、例１と同様に、Ｘ、Ｙ、Ｚ、並びに、内部透過率スペクトル平坦度Ａ＝ｍｉｎ（Ｘ，Ｙ，Ｚ）／ｍａｘ（Ｘ，Ｙ，Ｚ）を求めた。また、波長４００〜７００ｎｍにおける該ガラス物品の６００ｍｍ長における内部透過率の最小値を求めた。その結果を表２に示す。【００５４】
【表２】
2016148026.tif 000004
【００５５】
（例３）
例１と同様の母組成のガラスを用い、この母組成のガラス成分の合量に対し、Ｆｅ２Ｏ３に換算した全酸化鉄を２０ｐｐｍ含有させ、ＮｉＯの含有量を４．０ｐｐｍ、３．０ｐｐｍ、２．０ｐｐｍ、１．０ｐｐｍ、０ｐｐとし、鉄のレドックスを４０％に制御して作製されたガラス物品のサンプル（５種）を得た。得られたガラス物品について、例１と同様に、Ｘ、Ｙ、Ｚ、並びに、内部透過率スペクトル平坦度Ａ＝ｍｉｎ（Ｘ，Ｙ，Ｚ）／ｍａｘ（Ｘ，Ｙ，Ｚ）を求めた。また、波長４００〜７００ｎｍにおける該ガラス物品の６００ｍｍ長における内部透過率の最小値を求めた。その結果を表３に示す。【００５６】
【表３】
2016148026.tif 000005
【００５７】
（例４）
例１と同様の母組成のガラスを用い、この母組成のガラス成分の合量に対し、Ｆｅ２Ｏ３に換算した全酸化鉄を２０ｐｐｍ含有させ、ＮｉＯの含有量を４．０ｐｐｍ、３．０ｐｐｍ、２．０ｐｐｍ、１．０ｐｐｍ、０ｐｐｍとし、鉄のレドックスを５０％に制御して作製されたガラス物品のサンプル（５種）を得た。得られたガラス物品について、例１と同様に、Ｘ、Ｙ、Ｚ、並びに、内部透過率スペクトル平坦度Ａ＝ｍｉｎ（Ｘ，Ｙ，Ｚ）／ｍａｘ（Ｘ，Ｙ，Ｚ）を求めた。また、波長４００〜７００ｎｍにおける該ガラス物品の６００ｍｍ長における内部透過率の最小値を求めた。その結果を表４に示す。【００５８】
【表４】
2016148026.tif 000006
【００５９】
例１〜４において得られた、Ｆｅ２Ｏ３に換算した全酸化鉄を２０ｐｐｍ含有し、ＮｉＯの含有量を４．０ｐｐｍ、３．０ｐｐｍ、２．０ｐｐｍ、１．０ｐｐｍ、０ｐｐｍとし、鉄のレドックスを２０％、３０％、４０％、５０％としたガラス物品の各サンプルについて、ＮｉＯの含有量と、内部透過率スペクトル平坦度Ａ＝ｍｉｎ（Ｘ，Ｙ，Ｚ）／ｍａｘ（Ｘ，Ｙ，Ｚ）との関係をプロットした図面を図１として示す。【００６０】
例１〜４においては、全鉄量を２０ｐｐｍとし、鉄のレドックスを２０％、３０％、４０％、５０％とした場合において、ＮｉＯの含有量とＡ値との関係を示した図１のグラフから、以下の結果が読み取れる。
レドックスが２０〜５０％の場合、ＮｉＯの含有量が０〜４．０ｐｐｍの範囲にわたり、Ａ値が０．８３以上を示す。
レドックスが３０％の場合においては、ＮｉＯの含有量が１．０ｐｐｍ程度の時に、Ａ値がもっとも大きくなる。
レドックスが４０％の場合においては、ＮｉＯの含有量が１．０ｐｐｍ程度の時に、Ａ値がもっとも大きくなる。
レドックスが５０％の場合においては、ＮｉＯの含有量が２．０ｐｐｍ程度の時に、Ａ値がもっとも大きくなる。【００６１】
（例５）
例１と同様の母組成のガラスを用い、この母組成のガラス成分の合量に対し、Ｆｅ２Ｏ３に換算した全酸化鉄を４０ｐｐｍ含有させ、ＮｉＯの含有量を４．０ｐｐｍ、３．０ｐｐｍ、２．０ｐｐｍ、１．０ｐｐｍ、０ｐｐｍとし、ＣｅＯ２を５０ｐｐｍ含有させ、鉄のレドックスを２０％に制御して作製されたガラス物品のサンプル（５種）を得た。得られたガラス物品について、例１と同様に、Ｘ、Ｙ、Ｚ、並びに、内部透過率スペクトル平坦度Ａ＝ｍｉｎ（Ｘ，Ｙ，Ｚ）／ｍａｘ（Ｘ，Ｙ，Ｚ）を求めた。また、波長４００〜７００ｎｍにおける該ガラス物品の６００ｍｍ長における内部透過率の最小値を求めた。その結果を表５に示す。【００６２】
【表５】
2016148026.tif 000007
【００６３】
（例６）
例１と同様の母組成のガラスを用い、この母組成のガラス成分の合量に対し、Ｆｅ２Ｏ３に換算した全酸化鉄を４０ｐｐｍ含有させ、ＮｉＯの含有量を４．０ｐｐｍ、３．０ｐｐｍ、２．０ｐｐｍ、１．０ｐｐｍ、０ｐｐｍとし、ＣｅＯ２を５０ｐｐｍ含有させ、鉄のレドックスを３０％に制御して作製されたガラス物品のサンプル（５種）を得た。得られたガラス物品について、例１と同様に、Ｘ、Ｙ、Ｚ、並びに、内部透過率スペクトル平坦度Ａ＝ｍｉｎ（Ｘ，Ｙ，Ｚ）／ｍａｘ（Ｘ，Ｙ，Ｚ）を求めた。また、波長４００〜７００ｎｍにおける該ガラス物品の６００ｍｍ長における内部透過率の最小値を求めた。その結果を表６に示す。【００６４】
【表６】
2016148026.tif 000008
【００６５】
（例７）
例１と同様の母組成のガラスを用い、この母組成のガラス成分の合量に対し、Ｆｅ２Ｏ３に換算した全酸化鉄を４０ｐｐｍ含有させ、ＮｉＯの含有量を４．０ｐｐｍ、３．０ｐｐｍ、２．０ｐｐｍ、１．０ｐｐｍ、０ｐｐｍとし、鉄のレドックスを４０％に制御して作製されたガラス物品のサンプル（５種）を得た。得られたガラス物品について、例１と同様に、Ｘ、Ｙ、Ｚ、並びに、内部透過率スペクトル平坦度Ａ値＝ｍｉｎ（Ｘ，Ｙ，Ｚ）／ｍａｘ（Ｘ，Ｙ，Ｚ）を求めた。また、波長４００〜７００ｎｍにおける該ガラス物品の６００ｍｍ長における内部透過率の最小値を求めた。その結果を表７に示す。【００６６】
【表７】
2016148026.tif 000009
【００６７】
（例８）
例１と同様の母組成のガラスを用い、この母組成のガラス成分の合量に対し、Ｆｅ２Ｏ３に換算した全酸化鉄を４０ｐｐｍ含有させ、ＮｉＯの含有量を４．０ｐｐｍ、３．０ｐｐｍ、２．０ｐｐｍ、１．０ｐｐｍ、０ｐｐｍとし、鉄のレドックスを５０％に制御して作製されたガラス物品のサンプル（５種）を得た。得られたガラス物品について、例１と同様に、Ｘ、Ｙ、Ｚ、並びに、内部透過率スペクトル平坦度Ａ＝ｍｉｎ（Ｘ，Ｙ，Ｚ）／ｍａｘ（Ｘ，Ｙ，Ｚ）を求めた。また、波長４００〜７００ｎｍにおける該ガラス物品の６００ｍｍ長における内部透過率の最小値を求めた。その結果を表８に示す。【００６８】
【表８】
2016148026.tif 000010
【００６９】
例５〜８において得られたＦｅ２Ｏ３に換算した全酸化鉄を４０ｐｐｍ含有し、ＮｉＯの含有量を４．０ｐｐｍ、３．０ｐｐｍ、２．０ｐｐｍ、１．０ｐｐｍ、０ｐｐｍとし、鉄のレドックスを２０％、３０％、４０％、５０％としたガラス物品の各サンプルについてＮｉＯの含有量と、内部透過率スペクトル平坦度Ａ＝ｍｉｎ（Ｘ，Ｙ，Ｚ）／ｍａｘ（Ｘ，Ｙ，Ｚ）との関係をプロットした図面を図２として示す。【００７０】
例５〜８においては、全鉄量を４０ｐｐｍとし、鉄のレドックスが２０％、３０％、４０％、５０％とした場合において、ＮｉＯの含有量とＡ値との関係を示した図２のグラフから、以下の結果が読み取れる。
レドックスが２０〜５０％の場合、ＮｉＯの含有量が０〜４．０ｐｐｍの範囲にわたり、Ａ値が０．８３以上を示す。
レドックスが３０％の場合においては、ＮｉＯの含有量が１．０ｐｐｍ程度の時に、Ａ値がもっとも大きくなる。
レドックスが４０％の場合においては、ＮｉＯの含有量が２．０ｐｐｍ程度の時に、Ａ値がもっとも大きくなる。
レドックスが５０％の場合においては、ＮｉＯの含有量が３．０ｐｐｍ程度の時に、Ａ値がもっとも大きくなる。【００７１】
（例９）
例１と同様の母組成のガラスを用い、この母組成のガラス成分の合量に対し、Ｆｅ２Ｏ３に換算した全酸化鉄を２０ｐｐｍ含有させ、ＮｉＯの含有量を１．０ｐｐｍとし、ＣｅＯ２の含有量を３００ｐｐｍとし、Ｃｒ２Ｏ３の含有量を１．０ｐｐｍとし、ＭｎＯ２の含有量を１０ｐｐｍとし、鉄のレドックスを１０％に制御して作製されたガラス物品のサンプルを得た。得られたガラス物品について、例１と同様に、Ｘ、Ｙ、Ｚ、及びｚ（λ）、並びに、内部透過率スペクトル平坦度Ａ＝ｍｉｎ（Ｘ，Ｙ，Ｚ）／ｍａｘ（Ｘ，Ｙ，Ｚ）を求めた。Ｘは、９１．０、Ｙは、９３．５、Ｚは８５．３、内部透過率スペクトル平坦度Ａは、０．９１であった。また、波長４００〜７００ｎｍにおける該ガラス物品の６００ｍｍ長における内部透過率の最小値は、７６％であった。【００７２】
（例１０）
例１と同様の母組成のガラスを用い、この母組成のガラス成分の合量に対し、Ｆｅ２Ｏ３に換算した全酸化鉄を１５ｐｐｍ含有させ、ＮｉＯの含有量を０．２ｐｐｍとし、ＣｅＯ２の含有量を０ｐｐｍとし、Ｃｒ２Ｏ３の含有量を０．２ｐｐｍとし、ＭｎＯ２の含有量を０．５ｐｐｍとし、鉄のレドックスを１０％に制御して作製されたガラス物品のサンプルを得た。得られたガラス物品について、例１と同様に、Ｘ、Ｙ、Ｚ、及びｚ（λ）、並びに、内部透過率スペクトル平坦度Ａ＝ｍｉｎ（Ｘ，Ｙ，Ｚ）／ｍａｘ（Ｘ，Ｙ，Ｚ）を求めた。Ｘは、９７．７、Ｙは、９９．３、Ｚは９４．６、内部透過率スペクトル平坦度Ａは、０．９５であった。また、波長４００〜７００ｎｍにおける該ガラス物品の６００ｍｍ長における内部透過率の最小値は、８６％であった。
【産業上の利用可能性】
【００７３】
本発明によれば、可視光域の平均内部透過率の最小値が３５％以上と高い透過率を有し、かつガラス物品の内部透過率スペクトルＡ値が、０．８３以上と内部透過率スペクトルがより平坦化され、輝度の低下や面内での輝度・色ムラが生じることが少なく、かつ耐熱性が良好なガラス物品を提供することができる。なお、本発明のガラス物品は導光体に好適に用いることが出来るが、用途はこれに限らず、高い可視光透過率が要求される用途に好適に用いることが出来る。
本発明のガラス物品は、エッジライト方式の面状発光体装置の導光体用として、特に液晶テレビ等の液晶表示装置の大画面化に対応する、導光体用として最適である。
なお、２０１５年３月１６日に出願された日本特許出願２０１５−０５２２１７号の明細書、特許請求の範囲、図面および要約書の全内容をここに引用し、本発明の開示として取り入れるものである。
【図１】
2016148026.tif 000011
【図２】
2016148026.tif 000012
【国際調査報告】
2016148026.tif 000013
2016148026.tif 000014
2016148026.tif 000015
2016148026.tif 000016